(57)【要約】  本発明は、着用者のために防護服の単層もしくは外層として使用される耐熱性および耐炎性のシングルプライ布帛に関する。前記布帛は、少なくとも１種のたて糸系と少なくとも２種のよこ糸系を含んでなる。前記たて糸系は、６０〜９０重量％のポリ−ｍ−フェニレンイソフタルアミド（メタ−アラミド）と１０〜４０重量％のポリ−ｐ−フェニレンテレフタルアミド（パラ−アラミド）とのブレンドを含んでなる。前記少なくとも２種のよこ糸系の第１種は、８５〜９５重量％のメタ−アラミドと５〜１５重量％のパラ−アラミドとのブレンドを含んでなる。前記少なくとも２種のよこ糸系の第２種は、本質的にパラ−アラミドを含んでなる。
2007530819.tif 000002
【特許請求の範囲】
【請求項１】
着用者のために防護服の単層もしくは外層として使用される耐熱性および耐炎性のシングルプライ布帛であって、前記布帛が、少なくとも１種のたて糸系と少なくとも２種のよこ糸系とを含んでなり、前記たて糸系が、６０〜９０重量％のポリ−ｍ−フェニレンイソフタルアミド（メタ−アラミド）と１０〜４０重量％のポリ−ｐ−フェニレンテレフタルアミド（パラ−アラミド）とのブレンドを含んでなり、前記少なくとも２種のよこ糸系の第１種が、８５〜９５重量％のメタ−アラミドと５〜１５重量％のパラ−アラミドとのブレンドを含んでなり、前記少なくとも２種のよこ糸系の第２種が、本質的にパラ−アラミドを含んでなることを特徴とし、ならびに前記布帛が、前記たて糸系の約５５重量％〜約８０重量％が着用者に面する布帛側に現れ、前記少なくとも２種のよこ糸系の第１種の約５５重量％〜約８０重量％が着用者の反対側に面する布帛側に現われ、前記少なくとも２種のよこ糸系の第２種の約７０重量％〜約９０重量％が着用者に面する布帛側に現れるように織成されることを特徴とする布帛。
【請求項２】
前記少なくとも２種のよこ糸系の第１種と第２種との比が、前記少なくとも２種のよこ糸系のメタ−アラミドとパラ−アラミドとの総重量％比が、前記たて糸系のメタ−アラミドとパラ−アラミドとの重量％比とほぼ同じであるように選択される請求項１に記載の布帛。
【請求項３】
前記たて糸系およびよこ糸系が、互いに独立して、フィラメント、単糸および撚糸に基づいている請求項１または２に記載の布帛。
【請求項４】
前記少なくとも２種のよこ糸系の第１種を構成する繊維が、約１．１〜約１．４の線形質量を有し、前記少なくとも２種のよこ糸系の第２種を構成する繊維が、約１．７〜約２．４の線形質量を有し、および前記たて糸系を構成する繊維が、約１．７〜約２．２の線形質量を有する請求項１〜３のいずれかに記載の布帛。
【請求項５】
前記少なくとも２種のよこ糸系の第１種および前記たて糸系が、それぞれ４重量％までの帯電防止繊維を含んでなる請求項１〜４のいずれかに記載の布帛。
【請求項６】
前記たて糸系およびよこ糸系が撚糸である請求項１〜５のいずれかに記載の布帛。
【請求項７】
約１７０〜約２５０ｇ／ｍ２の比重量を有する請求項１〜６のいずれかに記載の布帛。
【請求項８】
２種のよこ糸系を有する請求項１〜７のいずれかに記載の布帛。
【請求項９】
請求項１〜８のいずれかに記載の布帛の少なくとも１層から作製される構造を含んでなる熱および炎から防護するための衣服。
【請求項１０】
内層、通気性防水材料から作製される任意の中間層、および請求項１〜８のいずれかに記載の布帛から作製される外層を含んでなる請求項９に記載の衣服。
【発明の詳細な説明】
【技術分野】
【０００１】
本発明は、防護服の単層もしくは外層として使用するための耐熱性および耐炎性布帛に関する。
【背景技術】
【０００２】
熱および炎からの防護服は、「出動コート」として知られており、通常、例えば消防士を特定するユニフォームとして使用される。このような衣服は、衣服自体の重量および厚みが普通は保護を与える主な要因であるので、通常非常に重い。このような衣服の着用者は、それ故自身の動きを制限され、かつ熱応力を受け、その結果、総体的な着心地のよさは、かなり低下する。最近２０年間に、上記の防護服の着心地を向上させるために新規の材料を開発しようとする試みが、絶えず行われてきた。この目的のために、例えば、より軽いがより嵩張った断熱材料が開発されてきた。これらの材料は、最終防護服にさらに軽さを付与するが、それらは、それらの扱いにくい寸法のために、着用者の呼吸活動に影響を与えるかもしれない。さらに、動きの自由度は、これらの材料を使用することによって必ずしも改善されない。
【０００３】
熱および炎からの防護服は、通常１つもしくはそれ以上の層から作製される。最終防護服を構成する、異なる材料の選択および層の数の選択は、衣服自体の具体的な用途によって決まる。
【０００４】
新たな防護服をデザインする際には、関連する国および国際標準の全ての基準が満たされていることに注意しなければならない。一例として、耐熱性および耐炎性衣服は、ＮＦＰＡ１９７１：２０００、ＮＦＰＡ２１１２：２００１、およびＮＦＰＡ７０Ｅ：２０００だけでなくＥＮ−３４０、ＥＮ−５３１、ＥＮ−４６９に則って製造されなければならない。例えば、より軽い防護服は、より軽い材料を単に使用することによって、製造することが可能であろう。しかしながら、これは、防護服の機械的および熱的性質の低下と通常関連する。
【０００５】
さらに、殆どの消防隊は、上記の出動コートを通常平均５年間使用しているので、出動コートが、それらの美観に関してだけでなく、耐熱性および耐炎性に関してそれらの性能を、上記の使用期間十分に維持することが期待されている。
【０００６】
（特許文献１）は、ポリ−ｍ−フェニレンイソフタルアミド（メタ−アラミド）繊維を含みうる表面織布（ｗｏｖｅｎ  ｆａｃｅｄ  ｆａｂｒｉｃ）を含んでなる耐火性の織編生地を開示し、上記布帛には、低熱収縮繊維の織メッシュの裏面（ｗｏｖｅｎ  ｍｅｓｈ  ｂａｃｋ）が含まれる。
【０００７】
（特許文献２）は、その裏面上に、基布の糸を作製する材料よりも優れた機械的性質を有する材料で作製されるたて糸とおよびよこ糸からなる強化格子を有する基布を含んでなる強化布帛を開示する。このような強化布帛において、強化格子は、別々の箇所で基布に固定されかつ基布の互いの外面で交差するたて糸とよこ糸により、基布に連結されている。
【０００８】
上記の２つの先行技術文献の元で開発された製品は、シングルプライ構造の機械性能および熱的性能を増大させる。しかしながら、シングルプライ層の裏面に上記の強化格子を加えることにより、上記の先行技術文献に基づいた布帛は、半二重織構造になり、その結果、それらの比重量は、厳密なシングルプライ布帛の比重量よりも、必然的に大きくなる。
【０００９】
本発明の根底にある問題は、それ故に、その性能および美観を長年にわたり維持し、かつ、防護服の単層もしくは外層として使用されるならば、着心地を向上させ、着用者によって生み出された蒸気および熱の放散を改良することができる耐熱性および耐炎性シングルプライ布帛を提供することである。
【００１０】
【特許文献１】国際公開第００／０６６８２３号パンフレット
【特許文献２】国際公開第０２／０７９５５５号パンフレット
【発明の開示】
【課題を解決するための手段】
【００１１】
今、上記の問題は、着用者のために防護服の単層もしくは外層として使用されるための耐熱性および耐炎性シングルプライ布帛によって克服できることが驚くべきことに見出された。上記布帛は、少なくとも１種のたて糸系と少なくとも２種のよこ糸系とを含んでなり、前記たて糸系は、６０〜９０重量％のポリ−ｍ−フェニレンイソフタルアミド（メタ−アラミド）と１０〜４０重量％のポリ−ｐ−フェニレンテレフタルアミド（パラ−アラミド）とのブレンドを含んでなり、前記少なくとも２種のよこ糸系の第１種は、８５〜９５重量％のメタ−アラミドと５〜１５重量％のパラ−アラミドとのブレンドを含んでなり、前記少なくとも２種のよこ糸系の第２種は、本質的にパラ−アラミドを含んでなることを特徴とし、上記布帛は、たて糸系の約５５重量％〜約８０重量％が着用者に面する布帛側に現れ、少なくとも２種のよこ糸系の第１種の約５５重量％〜約８０重量％が着用者の反対側に面する布帛側に現れ、少なくとも２種のよこ糸系の第２種の約７０重量％〜約９０重量％が着用者に面する布帛側に現れるように織成されることを特徴とする。
【００１２】
本発明の別の態様は、単層もしくは外層として、上記の布帛を含んでなる熱および炎からの防護服である。
【００１３】
本発明に係る衣服は、通常の状況と危機的状況中の両方で着用者の着心地のよさをかなり改善する。上記衣服は、同様な機械的および熱的性質を有する従来の衣服よりも軽くて薄く、それは着用者の表面から環境へのより高い熱および蒸気の放散を可能にする。
【発明を実施するための最良の形態】
【００１４】
その独自な構造のため、本発明に係る布帛は、防護服の単層もしくは外層として使用された場合に、比較できる機械的および熱的性質を有する従来型布帛の比重量よりも小さい比重量を有することが可能である。
【００１５】
本発明の布帛は、かなりの量のメタ−アラミド繊維を含む糸と本質的にパラ−アラミド繊維を含んでなる糸との交互の配列に存在するそのよこ糸系の構造のため、特に良好な機械的性質を有する。独特な織成構造は、着用者に面する布帛側が着用者の反対側に面する布帛側よりもパラ−アラミド繊維を多く含むその構造により、本発明に係る布帛に長期間にわたって最適な防熱性と美観を付与できるようになる。
【００１６】
本発明に係る布帛の２面を通じてのメタ−アラミド繊維とパラ−アラミド繊維の最適量および配分は、具体的な用途および使用される材料によって決まる。一般的に言うならば、パラ−アラミド繊維の量が多くなれば、物理的性能および熱に暴露されている間の布帛自体の破断開口に対する抵抗が、より良好になる。その反面、布帛中のパラ−アラミド繊維の濃度が高すぎると、布帛の柔軟性や美観に影響する。パラ−アラミド繊維は、布帛の全重量の約１５〜約３０重量％を構成するのが好ましい。
【００１７】
さらに、本発明に係る布帛は、標準プロセス条件下で、シングルプライ構造を製織するための従来型機械を用いることにより、製造されることが可能であるので、その生産がより容易になり、コスト効率がさらによくなる。
【００１８】
本発明に係る布帛の製造に適切なアラミド材料は、布帛の具体的な使用に従って種々の物理的および化学的性質を有しうる。適切なメタ−アラミド材料およびパラ−アラミド材料は、例えば、それぞれノメックス（ＮＯＭＥＸ）（登録商標）およびケブラー（ＫＥＶＬＡＲ）（登録商標）の商品名で、イー・アイ・デュポン・ドゥ・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ）、米国デラウェア州ウィルミントン（Ｗｉｌｍｉｎｇｔｏｎ，Ｄｅｌａｗａｒｅ，Ｕ．Ｓ．Ａ．）から市販されている。
【００１９】
本発明の好適な一実施形態によれば、少なくとも２種のよこ糸系の第１種と第２種との割合は、少なくとも２種のよこ糸系におけるメタ−アラミドとパラ−アラミドとの総重量％比がそのたて糸系におけるメタ−アラミドとパラ−アラミドとの重量％比とほぼ同じであるように選択される。用語「ほぼ同じ」とは、たて糸系とよこ糸系とのメタ−アラミド／パラ−アラミドの重量％比の値の差異が、たて糸系またはよこ糸系のメタ−アラミド／パラ−アラミドの重量％比のいずれかの値の約３０％を超えないことを意味する。有利なことに、上記の差異は、たて糸系またはよこ糸系のメタ−アラミド／パラ−アラミドの重量％比のいずれかの値の約２０％を超えることは不可能である。
【００２０】
本発明の一好適な実施形態によれば、該布帛のたて糸系およびよこ糸系は、互いに独立して、フィラメント、単糸および撚糸に基づく。「フィラメント」とは、最終的にフィラメント糸に変わるフィラメントに押出成形される人造繊維を意味する。有利なことに、本発明に係る布帛のたて糸系およびよこ糸系は、撚糸から作製される。
【００２１】
たて糸系およびよこ糸系を形成している糸の線形質量は、布帛の具体的な使用に基づいて決まる。線形質量値は、通常、約２００〜約５００デシテックスである。
【００２２】
本発明の別の好適な実施形態によれば、少なくとも２種のよこ糸系の第１種を構成する繊維は、約１．１〜約１．４デシテックスの線形質量を有し、少なくとも２種のよこ糸系の第２種を構成する繊維は、約１．７〜約２．４デシテックスの線形質量を有し、たて糸系構成する繊維は、約１．７〜約２．２デシテックスの線形質量を有する。たて糸系およびよこ糸系を構成する繊維の線形質量における上記の差は、主に、繊維が細かいほどより良好な断熱であると言う事実によるものであり、より細かい繊維が少なくとも２種のよこ糸系の第１種に有利に使用されるように提供され、よこ糸系は、着用者の反対側に面する布帛側に大部分現れる。
【００２３】
従って、布帛の断熱効果をさらに増強するために、具体的には３秒までの熱および炎への暴露に対して、よこ糸系を構成する繊維の線形質量値は、たて糸系を構成する繊維よりも小さいのが好ましく、よこ糸系が、着用者の反対側に面する布帛側にさらに優勢に現れる。
【００２４】
本発明の布帛は、２種のよこ糸系を有するのが好ましく、その全比重量は、通常約１７０〜約２５０ｇ／ｍ２、好ましくは約１８０〜約２２０ｇ／ｍ２である。
【００２５】
有利にも、本発明に係る布帛の少なくとも２種のよこ糸系の第１種およびたて糸系は、４重量％までの帯電防止繊維を含んでなる。このような繊維の存在により、布帛の表面に生じうる電荷を回避でき、散逸できまたは少なくともかなり低下させることができる。この目的に適切な任意の種の帯電防止繊維を使用してもよい。それらの例は、誘導繊維（例、ポリアミドで被覆された炭素繊維など）、半導性繊維（例、銅または銀でコーティンされたポリアミドもしくはポリエステルなど）、および導電性繊維（例、スチール繊維など）である。
【００２６】
本発明の第二態様は、上記の布帛の少なくとも１層から作製される構造を含んでなる熱および炎からの防護服である。
【００２７】
本発明の好適な一実施形態によれば、該衣服は、内層、通気性防水材料から作製される任意の中間層、および本発明の上記の布帛から作製される外層を含んでなる構造を備える。
【００２８】
内層は、着用者の体に面しており、例えば２、３、またはそれ以上のプライから作製される断熱裏当てでありうる。このような裏当ての目的は、熱から着用者をさらに防護する追加の断熱層を有することである。
【００２９】
内層は、織布、編布、不織布およびそれらの複合物製でありうる。内層が、非溶融性の耐火材料（例、両方メタ−アラミド製のフリースでキルトされた織布など）を含んでなる布帛からから作製されるのが好ましい。
【００３０】
本発明に係る衣服は、可能な任意の方法で、製造されることが可能である。その方法には、例えば、綿または他の材料から作製される追加の最も内側の層も含まれうる。最も内側の層は、着用者の肌または着用者の肌着と直接接触する。
【００３１】
本発明に係る衣服は、ジャケット、コート、ズボン、手袋、オーバーオールおよび外套を含む（それらに限定されない）任意の種類の衣服でありうる。
【００３２】
本発明は、以下の実施例において、さらに説明されるだろう。
【実施例】
【００３３】
実施例１（本発明）
５ｃｍの切断長を有し、
７５重量％の着色したポリ−メタフェニレンイソフタルアミド（メタ−アラミド）１．７デシテックスのステープルファイバーと、
２３重量％のポリ−パラフェニレンテレフタルアミド（パラ−アラミド）１．７デシテックスの繊維と、
２重量％の、ポリアミドで被覆された炭素繊維（帯電防止繊維）と
からなるノメックス（登録商標）Ｎ３０５の商品名で、イー・アイ・デュポン・ドゥ・ヌムール・アンド・カンパニー、米国デラウェア州ウィルミントンから市販されている繊維の混紡を、従来型の綿ステープル加工装置を用いて、単糸ステープル糸（ｓｉｎｇｌｅ  ｓｔａｐｌｅ  ｙａｒｎ）（Ｙ１）にリング精紡した。
【００３４】
Ｙ１は、Ｎｍ５５／１または１８２デシテックスの線形質量、および１メートル当りの撚りの回数（ＴＰＭ）が８７１であるＺ方向への撚りを有した。続いて、それを水蒸気で処理してしわが寄るその傾向を安定化させた。
【００３５】
次に、２本のＹ１糸を一緒に撚り合わせた。結果として生じた合糸（ＴＹ１）は、Ｎｍ５５／２または３６４デシテックスの線密度と６２１ＴＰＭのＳ方向への撚りを有した。ＴＹ１をたて糸として使用した。
【００３６】
５ｃｍの切断長を有し、
８８重量％の着色したポリ−メタフェニレンイソフタルアミド（メタ−アラミド）１．４デシテックスのステープルファイバーと、
１０重量％のポリ−パラフェニレンテレフタルアミド（パラ−アラミド）１．７デシテックスの繊維と、
２重量％の、ポリアミドで被覆された炭素繊維（帯電防止繊維）と
を含んでなるノメックス（登録商標）Ｎ３１３の商品名で、イー・アイ・デュポン・ドゥ・ヌムール・アンド・カンパニー、米国デラウェア州ウィルミントンから市販されている繊維の混紡を、従来型の綿ステープル加工装置を用いて、単糸ステープル糸（Ｙ２）にリング精紡した。
【００３７】
Ｙ２は、Ｎｍ５５／１または１８２デシテックスの線形質量、８９０ＴＰＭのＺ方向への撚りを有した。続いて、それを水蒸気で処理してしわが寄るその傾向を安定化させた。次に、２本のＹ２糸を一緒に撚り合わせた。結果として生じた撚合糸（ＴＹ２）は、Ｎｍ５５／２または３６４デシテックスの線密度とＴＰＭ６２０のＳ方向への撚りを有した。ＴＹ２をよこ糸として使用した。
【００３８】
ケブラー（登録商標）Ｔ９７０ブラックの商品名で、イー・アイ・デュポン・ドゥ・ヌムール・アンド・カンパニー、米国デラウェア州ウィルミントンから市販されている伸張破断された繊維（１００重量％）を、従来型のウーステッドステープル加工装置を用いて、単糸ステープル糸（Ｙ３）にリング精紡した。
【００３９】
Ｙ３は、Ｎｍ５０／１または２００デシテックスの線密度、５６０ＴＰＭのＺ方向への撚りを有した。続いて、それを水蒸気で処理してしわが寄るその傾向を安定化させた。
【００４０】
次に、２本のＹ３糸を一緒に撚り合わせた。結果として生じた合糸（ＴＹ３）は、Ｎｍ５０／２または４００デシテックスの線密度と５００ＴＰＭのＳ方向への撚りを有した。ＴＹ３をよこ糸として使用した。
【００４１】
図１に記載するような特定の組織図を有する織布を調製した。この布帛は、２８糸／ｃｍ（たて糸）のＴＹ１、２２糸／ｃｍ（よこ糸）（２０糸／ｃｍのＴＹ２と２糸／ｃｍのＴＹ３）および１８５ｇ／ｍ２の比重量を有した。そのたて糸系は、着用者に面する布帛側に大部分現れ（６１％）、２種のよこ糸系の第１種は、着用者の反対側に面する布帛側に大部分現れ（６５％）、２種のよこ糸系の第２種は、着用者に面する布帛側に大部分現れた（８０％）。
【００４２】
本実施例１に記載する布帛に関して、以下の物理的試験を実施した。
ＩＳＯ５０８１に従った破断強度および破断伸びの測定
ＩＳＯ４６７４／２に従った引裂抵抗の測定
耐熱性能試験（ＴＰＰ）方法（ＩＳＯ−ＦＤＩＳ１７４９２）に従った、２．０Ｃａｌ／ｃｍ２／秒に較正した熱流束を有する単層としての組合せ輻射熱および対流加熱試験（ＴＰＰは、個々の皮膚での２度の火傷をシミュレートするために必要なエネルギー（Ｃａｌ／ｃｍ２）を測定する要素である。
以下の通り規定される布帛の破損係数（Ｆａｂｒｉｃ  Ｆａｉｌｕｒｅ  Ｆａｃｔｏｒ）（ＦＦＦ）：ＦＦＦ＝１００ｘＴＰＰ（Ｃａｌ／ｃｍ２）／布帛の重量（ｇ／ｍ２）
【００４３】
実施例１に記載される布帛を、単層として（表ＩおよびＩＩの「布帛」）および、１）８５重量％のノメックス（登録商標）と１５重量％のケブラー（登録商標）から作製された、１３５ｇ／ｍ２の比重量を有する不織布上のポリテトラフルオロエチレン（ＰＴＦＥ）薄膜ラミネートの中間層（ダブリュ．エル．ゴア・アンド・アソシエーツ社、米国デラウェア州（ｔｈｅ  ｃｏｍｐａｎｙ  Ｗ．Ｌ．Ｇｏｒｅ  ａｎｄ  Ａｓｓｏｃｉａｔｅｓ，Ｄｅｌａｗａｒｅ，Ｕ．Ｓ．Ａ．）から商品名ゴア−テックス（ＧＯＲＥ−ＴＥＸ）（登録商標）ファイアブロッカー（Ｆｉｒｅｂｌｏｃｋｅｒ）Ｎで市販されている）、２）１１０ｇ／ｍ２の比重量を有する１００重量％のノメックス（登録商標）Ｎ３０７布帛にキルトされた１４０ｇ／ｍ２の重量を有するメタ−アラミド熱障壁の内層をさらに含んでなる多層構造の外殻として（表ＩおよびのＩＩ「衣服」）の両方で試験した。
【００４４】
結果を表Ｉに示す。
【００４５】
実施例２（比較）
５ｃｍの切断長を有し、
７５重量％の着色したポリ−メタフェニレンイソフタルアミド（メタ−アラミド）１．７デシテックスのステープルファイバーと、
２３重量％のポリ−パラフェニレンテレフタルアミド（パラ−アラミド）１．７デシテックスの繊維と、
２重量％の、ポリアミドで被覆された炭素繊維（帯電防止繊維）と
を含んでなるノメックス（登録商標）Ｎ３０５の商品名で、イー・アイ・デュポン・ドゥ・ヌムール・アンド・カンパニー、米国デラウェア州ウィルミントンから市販されている繊維の混紡を、従来型の綿ステープル加工装置を用いて、単糸ステープル糸（Ｙ１）にリング精紡した。
【００４６】
Ｙ１は、Ｎｍ５５／１または１８２デシテックスの線形質量、および１メートル当りの撚りの回数（ＴＰＭ）が８７１であるＺ方向への撚りを有した。続いて、それを水蒸気で処理してしわが寄るその傾向を安定化させた。
【００４７】
次に、２本のＹ１糸を一緒に撚り合わせた。結果として生じた合糸（ＴＹ１）は、Ｎｍ５５／２または３６４デシテックスの線密度と６２１ＴＰＭのＳ方向への撚りを有した。ＴＹ１をたて糸として使用した。
【００４８】
図２に記載するような特定の組織図を有する織布を調製した。この布帛は、２９糸／ｃｍ（たて糸）のＴＹ１、２５糸のＴＹ１を有し、かつ１９５ｇ／ｍ２の比重量を有した。
【００４９】
実施例１と同一の物理試験を本実施例２において記載した布帛に関して実施した。
【００５０】
結果を表Ｉに示す。
【００５１】
【表１】
2007530819.tif 000003
【００５２】
表１は、比較の布帛（実施例２）の布帛の方が、本発明に係る布帛（実施例１）よりも大きい比重量を有するにもかかわらず、本発明に係る布帛の物理的および熱的性質が、実施例２の布帛の物理的および熱的性質よりもかなり良好であることを示す。布帛性能の改善は、特に衣服の外殻として使用された場合の空気透過性およびその防熱性に関する。これらの特徴のより良好な値は、熱および炎からの防護を増強するだけでなく、布帛の着心地を良くし、かつ熱および蒸気の放散を増加させることが可能である。
【００５３】
実施例３（比較）
先行技術文献国際公開第００／０６６８２３号パンフレットの教示に従って、布帛構造（つまり低熱収縮繊維の表面織布および織メッシュの裏面を含んでなる構造である）を調製した。
【００５４】
布帛の表側は、５ｃｍの切断長を有し、
９３重量％の着色したポリ−メタフェニレンイソフタルアミド（メタ−アラミド）１．４デシテックスのステープルファイバーと、
５重量％のポリ−パラフェニレンテレフタルアミド（パラ−アラミド）１．７デシテックスの繊維と、
２重量％の、ポリアミドで被覆された炭素繊維（帯電防止繊維）と
を含んでなるノメックス（登録商標）Ｎ３０７の商品名で、イー・アイ・デュポン・ドゥ・ヌムール・アンド・カンパニー、米国デラウェア州ウィルミントンから市販されている繊維の混紡から作製されており、このような繊維の混紡を、実施例１の通りに従来型の綿ステープル加工装置を用いて、撚ステープル糸にリング精紡した。得られた撚ステープル糸は、Ｎｍ４０／２または５００デシテックスの線密度を有した。
【００５５】
パラ−アラミドステープル糸から作製される織メッシュの裏面を、特許文献国際公開第００／０６６８２３号パンフレットに従って、表面側の材料と一緒に織成した。
【００５６】
布帛の最終組成は、８９重量％のメタ−アラミド、９重量％のパラ−アラミド、および約２重量％の帯電防止繊維であった。布帛の比重量は、２１５ｇ／ｍ２であった。
【００５７】
実施例４（比較）
先行技術文献国際公開第０２／０７９５５５号パンフレットの教示に従って、布帛構造を調製した。その布帛構造は、裏面に、基布の糸を作製している材料よりも優れた機械的性質を有する材料で作製されるたて糸とよこ糸からなる強化格子を有する基布を含んでなる強化布帛である。このような強化布帛において、強化格子は、別々の箇所で基布に固定されかつ基布の互いの外面で交差するたて糸とよこ糸により、基布に連結されている。
【００５８】
布帛の表側は、５ｃｍの切断長を有し、
９３重量％の着色したポリ−メタフェニレンイソフタルアミド（メタ−アラミド）１．４デシテックスのステープルファイバーと、
５重量％のポリ−パラフェニレンテレフタルアミド（パラ−アラミド）１．７デシテックスの繊維と、
２重量％の、ポリアミドで被覆された炭素繊維（帯電防止繊維）と
を含んでなるノメックス（登録商標）Ｎ３０７の商品名で、イー・アイ・デュポン・ドゥ・ヌムール・アンド・カンパニー、米国デラウェア州ウィルミントンから市販されている繊維の混紡から作成されており、このような繊維の混紡を、実施例１の通りに従来型の綿ステープル加工装置を用いて、撚ステープル糸にリング精紡した。得られた撚ステープル糸は、Ｎｍ６０／２または３３３デシテックスの線密度を有した。
【００５９】
パラアラミドステープル糸から作製される強化格子を、特許文献国際公開第０２／０７９５５５号パンフレットに従って、別々の箇所で基布に固定されかつ基布の互いの外面で交差するたて糸とよこ糸によって、基布に連結した。
【００６０】
布帛の最終組成は、８２重量％のメタ−アラミド、１６重量％のパラ−アラミド、および約２重量％の帯電防止繊維であった。布帛の比重量は、２２０ｇ／ｍ２であった。
【００６１】
表ＩＩは、本発明に係る布帛（実施例１）および比較例２、３ならびに４の布帛のＦＦＦ値およびＴＰＰ値、ならびに空気透過性を示す。実施例１に記載した通りに、衣服の外殻としての布帛を試験してＦＦＦ値およびＴＰＰ値を得、そして単層としての布帛上で空気透過性を試験した。
【００６２】
【表２】
2007530819.tif 000004
【００６３】
表ＩＩから、本発明に係る布帛は、試験した全ての布帛うちで最も優れたＦＦＦ値を有し、その結果、比重量の単位当りの防熱性に関するその性能が、比較例２よりもかなり良好であるだけでなく、半二重織構造である実施例３および４に記載した先行技術の材料よりも、かなり良好であることがわかる。
【００６４】
本発明の布帛の空気透過性は、先行技術の布帛の空気透過性よりもかなり優れているので、その熱応力が、低減され、着心地のよさがかなり改善される。
【００６５】
表ＩＩから、さらに、本発明に係る布帛を外殻として有する衣服の全防護（ＴＰＰ値）が、比較例２〜４の布帛を外殻として有する他のどの衣服よりも良好であることがわかる。これは、衣服の全重量を減少させた状態で、着用者により優れた防護を与えるだろう。
【図面の簡単な説明】
【００６６】
【図１】本発明に係る布帛の織成構造の略図である（実施例１）。
【図２】比較する布帛の織成構造の略図である（実施例２）。
【図１】
2007530819.tif 000005
【図２】
2007530819.tif 000006
【国際調査報告】
2007530819.tif 000007
2007530819.tif 000008